(57)【要約】      （修正有）【課題】  晴天時のみならず雨天時にも使用可能な傘であって、紫外線を遮蔽しつつ直射日光による熱を遮断して日傘として使用する際の快適性を向上することを可能にした傘を提供する。【解決手段】  酸化チタンには紫外線を遮蔽する作用のみならず、直射日光による熱を遮断する作用があるので、放射状に延びる複数本の骨部材３に取り付けられた布帛４を備えた傘において、布帛４に酸化チタンを含む樹脂をコーティングを施して傘下での温度上昇を抑制する。【選択図】  図１
2007325757.tif 000002
【特許請求の範囲】
【請求項１】
放射状に延びる複数本の骨部材に取り付けられた布帛を備えた傘において、前記布帛に酸化チタンを含む樹脂をコーティングしたことを特徴とする傘。
【請求項２】
前記樹脂中の酸化チタンの含有量が１０％〜５０％であることを特徴とする請求項１に記載の傘。
【請求項３】
前記布帛への酸化チタンの被着量が５ｇ／ｍ2 〜５０ｇ／ｍ2 であることを特徴とする請求項１又は請求項２に記載の傘。
【請求項４】
前記樹脂に前記布帛と同色の着色剤を配合したことを特徴とする請求項１〜３のいずれかに記載の傘。
【発明の詳細な説明】
【技術分野】
【０００１】
本発明は、晴天時のみならず雨天時にも使用可能な傘に関し、更に詳しくは、紫外線を遮蔽しつつ直射日光による熱を遮断して日傘として使用する際の快適性を向上するようにした傘に関する。
【背景技術】
【０００２】
日傘は、直射日光を遮って涼しい環境を得ると共に、紫外線による日焼けを防止するために使用されている。近年では、日傘の布帛に樹脂をコーティングすることで日傘と雨傘とを兼用するものや、布帛に紫外線吸収材料を塗布することで紫外線の遮蔽能力を高めたものが提案されている。紫外線吸収材料としては、例えば、セラミックス粒子等がある（例えば、特許文献１参照）。
【０００３】
しかしながら、例えば、日傘と雨傘とを兼用するタイプの傘において、布帛にセラミックス粒子を含む樹脂をコーティングした場合、紫外線の遮蔽能力を高める効果が得られるのの、布帛の通気性が損なわれることに起因して傘下での温度が高くなる傾向があるため、日傘として使用する際の快適性が悪くなるという問題がある。
【特許文献１】特開平２００５−８９６４３号公報
【発明の開示】
【発明が解決しようとする課題】
【０００４】
本発明の目的は、晴天時のみならず雨天時にも使用可能な傘であって、紫外線を遮蔽しつつ直射日光による熱を遮断して日傘として使用する際の快適性を向上することを可能にした傘を提供することにある。
【課題を解決するための手段】
【０００５】
上記目的を達成するための本発明の傘は、放射状に延びる複数本の骨部材に取り付けられた布帛を備えた傘において、前記布帛に酸化チタンを含む樹脂をコーティングしたことを特徴とするものである。
【発明の効果】
【０００６】
本発明者は、布帛のコーティング材料として酸化チタンを含む樹脂を用いたところ、酸化チタンには紫外線を遮蔽する作用のみならず直射日光による熱を遮断する作用があることを知見し、本発明に至ったのである。
【０００７】
即ち、布帛に酸化チタンを含む樹脂をコーティングした場合、酸化チタンが紫外線を遮蔽すると共に直射日光による熱を遮断するため、コーティングにより布帛の通気性が損なわれたとしても傘下での温度上昇を抑制することができる。そのため、布帛にコーティングを施して日傘と雨傘とを兼用するようにした傘において、日傘として使用する際の快適性を向上することができる。
【発明を実施するための最良の形態】
【０００８】
以下、本発明の構成について添付の図面を参照しながら詳細に説明する。
図１は本発明の実施形態からなる傘を示すものである。図１に示すように、本実施形態の傘は、把手１を備えた棒状の軸部材２と、該軸部材２の先端部から放射状に延長し、該軸部材２に対して揺動自在に支持された複数本の骨部材３と、これら骨部材３に取り付けられた布帛４とを備えている。なお、傘の骨格は折り畳み構造であっても良く、或いは、非折り畳み構造であっても良い。
【０００９】
布帛４としては、綿や麻等の天然繊維からなる織物のほか、ナイロンやポリエステル等の合成繊維からなる織物を使用することができる。この布帛４には酸化チタンを含む樹脂がコーティングされている。樹脂のコーティング量は特に限定されるものではないが、ＪＩＳ  Ｌ１０９２に規定される耐水度試験（低水圧法）による測定値が３５０ｍｍ〜６００ｍｍ程度であれば良い。
【００１０】
上記酸化チタン（ＴｉＯ2 ）としては、例えば、平均粒子径が１０ｎｍ〜３００ｎｍ、より好ましくは１００ｎｍ〜３００ｎｍの粉末を使用すると良い。このような酸化チタンの粉末は紫外線を遮蔽し、可視光線を散乱させて直射日光による熱を遮断する作用を呈する。一方、上記樹脂としては、アクリル系樹脂やウレタン系樹脂を使用することができるが、雨天時の防水性が得られるのであれば特に限定されるものではない。
【００１１】
コーティング樹脂中の酸化チタンの含有量は１０％〜５０％であると良い。樹脂中の酸化チタンの含有量を上記範囲にすることにより、紫外線の遮蔽作用と熱の遮断作用を効果的に得ることができる。酸化チタンの含有量が１０％未満であると紫外線の遮蔽作用と熱の遮断作用が低下し、逆に５０％を超えると生地の耐水性が低下するばかりでなく、外観を悪化させる要因となる。
【００１２】
布帛４への酸化チタンの被着量は５ｇ／ｍ2 〜５０ｇ／ｍ2 であると良い。酸化チタンの単位面積当たりの被着量を上記範囲にすることにより、紫外線の遮蔽作用と熱の遮断作用を効果的に得ることができる。酸化チタンの単位面積当たりの被着量が５ｇ／ｍ2 未満であると紫外線の遮蔽作用と熱の遮断作用が低下し、逆に５０ｇ／ｍ2 を超えると傘の質量増加が顕著になるため好ましくない。
【００１３】
コーティング樹脂には布帛４と同色の着色剤を配合すると良い。これにより、コーティング樹脂への酸化チタンの配合による外観の悪化を防止し、ファッション性を向上することができる。なお、着色剤の色は傘生地の色と厳密に一致する必要はなく、違和感がない程度に一致するものであれば良い。
【００１４】
上述した傘を日傘として使用する場合、布帛４に酸化チタンを含む樹脂がコーティングされているので、その酸化チタンが紫外線を遮蔽する。これにより、波長２５０ｎｍ〜４００ｎｍの紫外線を例えば９９％以上遮蔽することが可能になる。また、布帛４のコーティング樹脂に含まれる酸化チタンは直射日光による熱を遮断する。そのため、コーティングにより布帛４の通気性が損なわれたとしても傘下での温度上昇を抑制することができる。従って、布帛４にコーティングを施して日傘と雨傘とを兼用するようにした傘において、日傘として使用する際の快適性を向上することができる。
【実施例】
【００１５】
放射状に延びる複数本の骨部材に取り付けられた布帛（白色生地）を備えた傘において、布帛のコーティング条件だけを種々異ならせた従来例１〜２及び実施例１〜３の傘をそれぞれ製作した。従来例１は、布帛にコーティングを施していない傘である。従来例２は、布帛に酸化チタンを含まない樹脂をコーティングした傘である。実施例１〜３は、布帛に酸化チタンを含む樹脂をコーティングし、樹脂中の酸化チタンの含有量（％）と布帛への酸化チタンの被着量（ｇ／ｍ2 ）を種々異ならせた傘である。
【００１６】
これら従来例１〜２及び実施例１〜３の傘について、分光光度計を用いて波長３００ｎｍ〜４００ｎｍの範囲で紫外線透過率（％）を測定した。また、従来例１〜２及び実施例１〜３の傘を晴天時に屋外に配置し、同一の条件で傘下の温度（℃）を測定した。その結果を表１に示す。
【００１７】
【表１】
2007325757.tif 000003
【００１８】
この表１に示すように、実施例１〜３の傘はいずれも紫外線透過率が低く、しかも従来例１〜２に比べて傘下の温度が低くなっていた。
【図面の簡単な説明】
【００１９】
【図１】本発明の実施形態からなる傘を示す斜視図である。
【符号の説明】
【００２０】
１  把手
２  軸部材
３  骨部材
４  布帛
【図１】
2007325757.tif 000004